ВОЛОКНИСТЫЙ МАТЕРИАЛ НА НАДЕЖНО СКЛЕЕННОМ ЛИСТЕ ДЛЯ ОТКРЫТОЙ И/ИЛИ ГЕРМЕТИЧНОЙ БАТАРЕИ И ОТКРЫТАЯ И/ИЛИ ГЕРМЕТИЧНАЯ БАТАРЕЯ, СОДЕРЖАЩАЯ НАДЕЖНО СКЛЕЕННЫЙ МАТЕРИАЛ

60
1. Волокнистый материал на стойком замазочном листе для открытой и/или герметичной батареи, содержащий стеклянные микроволокна, устойчивые к кислотным электролитам, и гидрофильное связующее, устойчивое к кислотным электролитам, отличающийся тем, что он имеет показатель Cobb, определенный согласно стандарту Международной Организации по Стандартизации ISO 535, больший или равный его трехкратной плотности.
2. Материал по п.1, отличающийся тем, что указанные стеклянные микроволокна имеют диаметр меньше 5 мкм.
3. Материал по любому из пп.1 и 2, отличающийся тем, что указаннное связующее имеет сетчатую структуру, в частности термопластическую сетчатую структуру.
4. Материал по п.1, отличающийся тем, что указаннное связующее выбрано из полимерных связующих на акриловой, эпокси-, феноловой, полиэфирной и полиуретановой основе, предпочтительно среди связующих на акриловой основе.
5. Материал по п.1, отличающийся тем, что указанный материал также содержит нарезанные стеклянные нити, устойчивые к кислотным электролитам, и/или синтетические термосвязующие волокна, устойчивые к кислотным электролитам.
6. Материал по п.5, отличающийся тем, что указанный материал содержит (в расчете на сухую массу, всего в сумме 100 частей):
- от 10 до 99,9 частей указанных стеклянных микроволокон и
- от 0,1 до 50 частей указанного связующего,
- от 0 до 70 частей указанных нарезанных стеклянных нитей,
- от 0 до 90 частей указанных термосвязующих синтетических волокон.
7. Материал по п.6, отличающийся тем, что указанный материал содержит (в расчете на сухую массу, всего в сумме 100 частей):
- от 65 до 80 частей указанных стеклянных микроволокон и
- от 5 до 10 частей указанного связующего,
- от 0 до 5 частей указанных нарезанных стеклянных нитей,
- от 15 до 20 частей указанных термосвязующих синтетических волокон.
8. Материал по любому из пп.5-7, отличающийся тем, что указанные нарезанные стеклянные нити имеют диаметр, больший или равный 5 мкм, и длину, большую или равную 3 мм.
9. Материал по любому из пп.5-7, отличающийся тем, что указанные синтетические волокна выбраны из двухкомпонентных волокон с полиэфирной сердцевиной и внешним слоем из (со)полиэфира с точкой плавления ниже 130°С, предпочтительно диаметр таких волокон больше или равен 5 мкм, а их длина больше или равна 3 мм.
2
2
10. Материал по п.1, отличающийся тем, что указанный материал имеет плотность, большую или равную 10 г/м, предпочтительно большую или равную 20 г/м.
2
2
11. Материал по п.10, отличающийся тем, что его плотность составляет от 30 до 120 г/м, в частности от 30 до 60 г/м.
12. Материал по п.1, отличающийся тем, что указанный материал имеет пористость, определенную по стандарту Международного Совета по Батареям BCI IV 34-1, большую или равную 85%, предпочтительно большую или равную 90%.
2
13. Материал по п.1, отличающийся тем, что указанный материал имеет механическую прочность, поделенную на плотность в г/м и умноженную на 100, большую или равную 4 даН/дюйм.
14. Материал по п.1, отличающийся тем, что он получен влажным способом.
60
15. Волокнистый материал на стойком замазочном листе для открытой батареи, содержащий стеклянные микроволокна, устойчивые к кислотным электролитам, и гидрофильное связующее, устойчивое к кислотным электролитам, отличающийся тем, что он имеет показатель Соbb, определенный согласно стандарту ISO 535, больший или равный его трехкратной плотности.
16. Открытая и/или герметичная батарея, которая содержит стойкий замазочный волокнистый листовой материал по любому из пп.1-15
17. Способ намазывания электродной решетки для открытой и/или герметичной батареи пастой из активного вещества, отличающийся тем, что в нем используют волокнистый материал на стойком замазочном листе по любому из пп.1-15.